(57)【要約】【課題】雨水等の水分に対して優れた撥水性と防水性を発揮すると共に、高いコーティング効果により使用中における擦り傷の発生を軽減することができる革製品用保護膜を提供すること。【解決手段】革製品の表面に施される保護膜であって、かかる保護膜は、革基材ａの表面に、単一あるいは多成分系の金属酸化物ガラス膜により形成されるガラス膜層１を設けたことを特徴とする。【選択図】    図１
2004329835.tif 000002
【特許請求の範囲】
【請求項１】
革製品の表面に施される保護膜であって、かかる保護膜は、革基材の表面に、単一あるいは多成分系の金属酸化物ガラス膜により形成されるガラス膜層を設けたことを特徴とする革製品用保護膜。
【請求項２】
前記ガラス膜層は、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成し、２００度以下の温度でガラス化してなる膜層により形成される請求項１記載の革製品用保護膜。
【請求項３】
前記革製品は靴である請求項１記載の革製品用保護膜。
【請求項４】
前記革製品は鞄である請求項１記載の革製品用保護膜。
【請求項５】
前記革製品はコートである請求項１記載の革製品用保護膜。
【発明の詳細な説明】
【０００１】
【発明の属する技術分野】
本発明は、革製品の表面に施される保護膜であって、特に、優れた撥水性と防水性を発揮すると共に、表面に擦り傷が発生することを軽減できる革製品用保護膜に関する。
【０００２】
【従来の技術】
一般的に革製品は、染色が容易で引裂き強度が高く、さらに独特の風合いや高級感が得られる等の特性があり、日常生活において広範囲に使用されている。また特に、独特な装飾性を備え、高い装飾性と希少価値を有するとこを特徴とした可撓性シート状基材を備えた身の回り品が提案されている（例えば、特許文献１参照）。
【０００３】
【特許文献１】
登録実用新案第３０５８７５２号公報（第２−３頁、第１図）
【０００４】
【発明が解決しようとする課題】
上掲特許文献１に記載されている身の回り品は、可撓性シート状基材の外表面の全部または一部に樹皮が貼着されていることを特徴とし、従来技術では得られない装飾性が付与されるとの記載がある。しかし、前記の構造では撥水性や防水性は得られず、さらに、使用中において表面に擦り傷が発生し、外観的な劣化が生じるという問題があった。
【０００５】
そこで本発明は上記の点に鑑み、雨水等の水分に対して優れた撥水性と防水性を発揮すると共に、高いコーティング効果により使用中における擦り傷の発生を軽減することができる革製品用保護膜を提供することにある。
【０００６】
【課題を解決するための手段】
上記課題を解決するために、本発明の革製品用保護膜は、革製品の表面に施される保護膜であって、かかる保護膜は、革基材の表面に、単一あるいは多成分系の金属酸化物ガラス膜により形成されるガラス膜層を設けたことを特徴とする。また、金属酸化物ガラス膜により形成されるガラス膜層は、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成し、２００度以下の温度でガラス化してなる膜層により形成される。そのため、革基材の表面に施されたガラス膜層により、雨水等の水分に対して優れた撥水性と防水性を発揮すると共に、高いコーティング効果により使用中における擦り傷の発生を軽減することができる。
【０００７】
また、前記革製品は靴、鞄、コートとしたことにより、外観的な劣化を防ぎ、独特の風合いや高級感を長期において維持することができる。
【０００８】
【発明の実施の形態】
次に、本発明の革製品用保護膜の実施の形態を図面に基づいて説明する。なお、図１は革基材の拡大断面図、図２は靴に保護膜を施した状態、図３は鞄に保護膜を施した状態、図４はコートに保護膜を施した状態をそれぞれ表す。
【０００９】
本発明の革製品用保護膜は、図１の拡大断面図に示すように、革基材ａの表面に施される、単一あるいは多成分系の金属酸化物ガラス膜により形成されるガラス膜層１からなる。
【００１０】
革基材ａは、染色しやすい、温度による物性変化が少ない、引裂き強度が大きい、吸放湿性、保温性がよい、通気性がある等の優れた特性を有し、さらには外観的にも独特の風合いや高級感を醸し出すことができる。また前記革基材ａは単独で、または補強用の芯材と共に組み合わせて使用される。
【００１１】
ガラス膜層１は、前記革基材ａの表面をコーティングするように設けられる、単一あるいは多成分系の金属酸化物ガラス膜からなっている。そして、この金属酸化物ガラスからなるガラス膜層１の表面は、通常のガラス表面と同様に極めて滑らかである上に、鏡の表面のように光を反射するきらきらと輝く充分な光沢を有している。
【００１２】
また、このガラス膜層１は光透過性にも優れており、ガラス膜層１内を通過する光が有する光力をなんら減光することがない。また、ガラス膜層１は耐候性も極めて優れており、長期間経過してもガラス自体が変色あるいは白濁せず、さらに塵埃や煤煙等が内部へと浸透することがなく、革基材ａが外観的に劣化するという問題を解消できる。
【００１３】
また、前記ガラス膜層１を形成する金属酸化物ガラスは、酸化チタンや酸化ケイ素と同様に光触媒効果があることが確認されている。周知のように光触媒効果は、光を受光した際に汚れ物質や臭い物質を分解除去することができるため、革基材ａの表面に光触媒効作用を施すことにより、汚れの付着を軽減すると共に、周囲の空気を清浄化させることができる。
【００１４】
前記ガラス膜層１を形成するには、予め、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成しておく。そして、この反応生成物を革基材ａの表面に所定厚み分塗布し、ガラス化させることによりガラス膜を形成する。なお、この金属酸化物ガラスの形成方法は、特開平６−１９９５２８号公報（特許第２５３８５２７号）に記載された公知の技術である。
【００１５】
なお、前記ガラス膜層１は、適宜希釈して汎用のスプレーにて革基材ａの表面に約０．２〜０．３ｍｍ程度の厚さになるように噴霧することが好ましい。
【００１６】
また、他の好適例として、図２に示すように、本発明の保護膜を革製品である靴２に施すことが好ましい。靴２の革基材ａの表面にガラス膜層１を施すことにより、撥水性と防水性が高まり、雨天においても雨水の侵水を効果的に防ぐことができる。また、優れたコーティング効果により使用中における擦り傷の発生を軽減することが可能となり、独特の風合いや高級感を長期において維持することができる。なお、前記ガラス膜層１が施される靴２は、革製であれば男女の性別や年齢に限定したものではない。
【００１７】
また、他の好適例として、図３に示すように、本発明の保護膜を革製品である鞄３に施すことが好ましい。鞄３の革基材ａの表面にガラス膜層１を施すことにより、撥水性と防水性が高まると共に、光沢が得られて高級感が向上する。また、優れたコーティング効果により使用中における擦り傷の発生を軽減することが可能となる。なお図中、前記ガラス膜層１が施される靴２は、婦人用のショルダータイプとなっているが、紳士用のビジネスタイプや子供のランドセル等に施しても同様の効果が得られる。
【００１８】
また、他の好適例として、図４に示すように、本発明の保護膜を革製品であるコート４に施すことが好ましい。コート４の革基材ａの表面にガラス膜層１を施すことにより、撥水性と防水性が得られ雨天時の利便性が高まると共に、優れたコーティング効果により使用中における擦り傷の発生を軽減することが可能となる。
【００１９】
なお、本発明の革製品用保護膜が施される革製品は、前述の靴、鞄、コートに限定されるものではなく、財布や名刺入れ、また時計バンドやベルト等のさまざまな革製品に使用できることは言うまでもない。
【００２０】
【発明の効果】
以上説明してきたように、本発明の革製品用保護膜は、上述により以下に示す効果を奏するものである。
【００２１】
革製品の表面に施される保護膜であって、かかる保護膜は、革基材の表面に、単一あるいは多成分系の金属酸化物ガラス膜により形成されるガラス膜層を設けたことを特徴とする。また、金属酸化物ガラス膜により形成されるガラス膜層は、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成し、２００度以下の温度でガラス化してなる膜層により形成される。そのため、革基材の表面に施されたガラス膜層により、雨水等の水分に対して優れた撥水性と防水性を発揮すると共に、高いコーティング効果により使用中における擦り傷の発生を軽減することができる。
【００２２】
また、前記革製品は靴、鞄、コートとしたことにより、外観的な劣化を防ぎ、独特の風合いや高級感を長期において維持することができる。
【図面の簡単な説明】
【図１】本発明の革製品用保護膜を施した革基材の拡大断面図である。
【図２】靴に保護膜を施した状態である。
【図３】鞄に保護膜を施した状態である。
【図４】コートに保護膜を施した状態である。
【符号の説明】
１・・・ガラス膜層
２・・・靴
３・・・鞄
４・・・コート
ａ・・・革基材
【図１】
2004329835.tif 000003
【図２】
2004329835.tif 000004
【図３】
2004329835.tif 000005
【図４】
2004329835.tif 000006